(57)【特許請求の範囲】
【請求項１】
素地鋼板及び溶融亜鉛合金めっき層を含み、
前記溶融亜鉛合金めっき層の組成は重量％で、Ａｌ：１〜３％、Ｍｇ：１．５〜４．０％、残りはＺｎ及び不可避な不純物を含み、Ａｌ＋Ｍｇ：２．５〜７．０％で、Ａｌ／（Ａｌ＋Ｍｇ）：０．３８〜０．４８であり、前記溶融亜鉛合金めっき層のめっき組織は、Ｚｎ−Ａｌ−ＭｇＺｎ２の三元共晶組織を基地組織とし、Ｚｎ−ＭｇＺｎ２の二元共晶組織が分散されためっき組織を含み、Ｚｎ単相組織は１０％以下で含まれ、ＭｇＺｎ２組織を残部として含む、高耐食溶融亜鉛合金めっき鋼板。
【請求項２】
前記めっき層は、さらに、Ｓｉ、Ｌｉ、Ｔｉ、Ｌａ、Ｃｅ、Ｂ及びＰからなる群より選択される１種または２種以上が０．１％以下で含まれる、請求項１に記載の高耐食溶融亜鉛合金めっき鋼板。
【請求項３】
前記溶融亜鉛めっき鋼板の表面粗さ（Ｒａ）は２μｍ以下である、請求項１に記載の高耐食溶融亜鉛合金めっき鋼板。
【請求項４】
前記めっき層の表面にリン（Ｐ）が付着され、前記リンの含量は０．１〜５００ｍｇ／ｍ２である、請求項１に記載の高耐食溶融亜鉛合金めっき鋼板。
【請求項５】
重量％で、Ａｌ：１〜３％、Ｍｇ：１．５〜４．０％、残りはＺｎ及び不可避な不純物を含み、Ａｌ＋Ｍｇ：２．５〜７．０％で、Ａｌ／（Ａｌ＋Ｍｇ）：０．３８〜０．４８である溶融亜鉛合金めっき浴を用意する段階と、
前記溶融亜鉛合金めっき浴に素地鋼板を浸漬し、めっきを行ってめっき鋼板を製造する段階と、
前記めっき鋼板をガスワイピングした後冷却する段階と、を含み、
形成されためっき層のめっき組織は、Ｚｎ−Ａｌ−ＭｇＺｎ２の三元共晶組織を基地組織とし、Ｚｎ−ＭｇＺｎ２の二元共晶組織が分散されためっき組織を含み、Ｚｎ単相組織は１０％以下で含まれ、ＭｇＺｎ２組織を残部として含む、高耐食溶融亜鉛合金めっき鋼板の製造方法。
【請求項６】
前記溶融亜鉛合金めっき浴の温度が４２０〜４５０℃でめっきを行う、請求項５に記載の高耐食溶融亜鉛合金めっき鋼板の製造方法。
【請求項７】
前記ガスワイピング時に用いるガスは窒素である、請求項５に記載の高耐食溶融亜鉛合金めっき鋼板の製造方法。
【請求項８】
前記冷却は１０℃／ｓ以上の冷却速度で行う、請求項５に記載の高耐食溶融亜鉛合金めっき鋼板の製造方法。
【請求項９】
前記冷却は空気を噴射して冷却し、噴射圧力は３００ｍｂａｒ以下で行う、請求項５に記載の高耐食溶融亜鉛合金めっき鋼板の製造方法。
【請求項１０】
前記冷却は空気とリン酸塩水溶液をともに噴射する段階を含む、請求項５に記載の高耐食溶融亜鉛合金めっき鋼板の製造方法。
【請求項１１】
前記リン酸塩水溶液中のリンの含量は０．０１〜５．０重量％である、請求項１０に記載の高耐食溶融亜鉛合金めっき鋼板の製造方法。
【請求項１２】
前記冷却はリン酸塩水溶液と空気をともに噴射する２流体噴射ノズルを用い、前記リン酸塩水溶液の噴射圧力は０．３〜５．０ｋｇｆ／ｃｍ２で、前記空気の噴射圧力は０．５〜７．０ｋｇｆ／ｃｍ２である、請求項１０に記載の高耐食溶融亜鉛合金めっき鋼板の製造方法。
【請求項１３】
前記噴射されたリン酸塩水溶液の液滴が−１ｋＶ〜−４０ｋＶに帯電されたメッシュ形態の帯電電極を通過して静電的に帯電される、請求項１０に記載の高耐食溶融亜鉛合金めっき鋼板の製造方法。
【発明の詳細な説明】
【技術分野】
【０００１】
本発明は建築資材用、家電用、自動車用等に用いられる亜鉛合金めっき鋼板に関し、より詳細には、アルミニウム、マグネシウムなどを含む溶融亜鉛合金めっき浴を利用して、耐食性と表面品質に優れた溶融亜鉛合金めっき鋼板及びこれを製造する方法に関する。
【背景技術】
【０００２】
溶融亜鉛めっき鋼板は、電気亜鉛めっき鋼板より製造工程が単純で、製品価格が安価であるため、建築資材、家電製品及び自動車用等にその需要が拡大されている。特に、最近、亜鉛価格の上昇により、溶融亜鉛めっき鋼板より少ないめっき量でも耐食性に優れた溶融亜鉛−アルミニウム（以下、「Ｚｎ−Ａｌ系」という）或いは溶融亜鉛−アルミニウム−マグネシウム合金めっき鋼板（以下、「Ｚｎ−Ａｌ−Ｍｇ系」という）等に関する技術が開発され、需要が拡大されている。
【０００３】
代表的なＺｎ−Ａｌ系としてはＺｎ−５５％Ａｌめっき鋼板が挙げられるが、めっき層のアルミニウム含量が高いため、犠牲防食（ｓａｃｒｉｆｉｃｉａｌ  ｃｏｒｒｏｓｉｏｎ  ｐｒｏｔｅｃｔｉｏｎ）能力が低下し、切断面のような素地金属（ｕｎｄｅｒｌｙｉｎｇ  ｍｅｔａｌ）が露出する部位で優先的に腐食が発生するという問題がある。また、溶融Ｚｎ−５５％Ａｌめっきの場合、めっき浴の温度が約６００℃と高いため、めっき浴内のドロス発生が酷く、シンクロール等のめっき浴内の設備の浸食により、めっき作業性が低下し、設備の寿命が短くなるという短所がある。
【０００４】
上記Ｚｎ−Ａｌ−Ｍｇ系に対しては特許文献１で提案され、その後、特許文献２、特許文献３、特許文献４、特許文献５、特許文献６等で提案された。上記特許文献２〜６は、めっき層中のアルミニウムとマグネシウムの合計含量が９〜１４重量％で、耐食性に優れ、建材用に相応しい品質特性を示すが、めっき層のアルミニウム、マグネシウムなどの合金成分が高くて表面品質が低下し、自動車用としては使用しにくいという短所がある。
【０００５】
また、欧州の場合、めっき層中のアルミニウム及びマグネシウムの合計含量を日本より低く制御する技術はあるが、この場合、耐食性が多少低下するという問題がある。
【０００６】
一方、製造の観点からは、アルミニウムとマグネシウムの含量を低く制御する場合、亜鉛−アルミニウム−マグネシウム合金めっき層の凝固開始温度は、アルミニウムとマグネシウムの含量により多少の差はあるものの、４００〜４２０℃の範囲であり、最終的に亜鉛−アルミニウム−マグネシウムの三元共晶組織の凝固終了温度が３４０℃付近であり、液相−固相温度区間でマグネシウムの選択的酸化によって流れ模様が発生し、表面品質が悪くなるという問題がある。即ち、めっき層が凝固する過程で凝固されない溶融金属プール（ｐｏｏｌ）にはアルミニウム及びマグネシウムが濃縮し、マグネシウムの濃度が高いほど、酸化が容易に行われ、流動性にもバラツキが出る。
【０００７】
従って、めっき層中のアルミニウムとマグネシウムの含量をできる限り低めながら、優れた耐食性と均一な表面品質が確保できる亜鉛−アルミニウム−マグネシウム系溶融亜鉛合金めっき鋼板のための技術が要求されている。
【先行技術文献】
【特許文献】
【０００８】
【特許文献１】米国登録特許３５０５０４３号
【特許文献２】日本特公昭６４−８７０２号公報
【特許文献３】日本特公昭６４−１１１１２号公報
【特許文献４】日本特開平８−６０３２４号公報
【特許文献５】日本特開平１０−２２６８６５号公報
【特許文献６】日本登録特許３２０１４６９号公報
【発明の概要】
【発明が解決しようとする課題】
【０００９】
本発明の一側面は、Ｚｎ−Ａｌ−Ｍｇ系溶融亜鉛合金めっき浴を利用して製造された耐食性及び表面品質に優れた溶融亜鉛合金めっき鋼板及びその製造方法を提供する。
【課題を解決するための手段】
【００１０】
本発明は、素地鋼板及び溶融亜鉛合金めっき層を含み、上記溶融亜鉛合金めっき層の組成は重量％で、Ａｌ：１〜３％、Ｍｇ：１．５〜４．０％、残りはＺｎ及び不可避な不純物を含み、Ａｌ＋Ｍｇ：２．５〜７．０％で、Ａｌ／（Ａｌ＋Ｍｇ）：０．３８〜０．４８を含む高耐食溶融亜鉛合金めっき鋼板を提供する。
【００１１】
また、本発明は、重量％で、Ａｌ：１〜３％、Ｍｇ：１．５〜４．０％、残りはＺｎ及び不可避な不純物を含み、Ａｌ＋Ｍｇ：２．５〜７．０％で、Ａｌ／（Ａｌ＋Ｍｇ）：０．３８〜０．４８を含む溶融亜鉛合金めっき浴を用意する段階と、上記溶融亜鉛合金めっき浴に素地鋼板を浸漬してめっきを行うことで、めっき鋼板を製造する段階と、上記めっき鋼板をガスワイピングした後、冷却する段階と、を含む高耐食溶融亜鉛合金めっき鋼板の製造方法を提供する。
【発明の効果】
【００１２】
本発明は、Ａｌ−Ｚｎ−ＭｇＺｎ２の三元共晶組織を基地とし、主にＺｎ−ＭｇＺｎ２の二元共晶組織が分散されためっき組織を有する溶融亜鉛合金めっき鋼板を製造することができるめっき浴及び製造方法を提供し、これにより、耐食性だけでなく、美麗な表面外観を有する溶融亜鉛合金めっき鋼板を提供することで、建材用、家電製品及び自動車用防錆鋼板等への高い活用性が期待できる。
【図面の簡単な説明】
【００１３】
【図１】Ａｌ及びＭｇの変化によるめっき層を示した模式図である。
【図２】Ａｌ／（Ａｌ＋Ｍｇ）の変化による溶融亜鉛合金めっき鋼板の表面粗さの変化を示したグラフである。
【図３】実施例１の結果を示したグラフである。
【発明を実施するための形態】
【００１４】
以下、本発明に対して詳しく説明する。
【００１５】
まず、本発明に用いられる溶融亜鉛合金めっき浴について詳しく説明する。
【００１６】
本発明に用いられる溶融亜鉛合金めっき浴は、重量％で、Ａｌ：１〜３％、Ｍｇ：１．５〜４．０％、残りはＺｎ及び不可避な不純物を含み、Ａｌ＋Ｍｇ：２．５〜７．０％で、Ａｌ／（Ａｌ＋Ｍｇ）：０．３８〜０．４８であることが好ましい。
【００１７】
上記Ａｌの含量が１％未満では、耐食性の向上効果が不足し、Ｍｇ添加により酷くなるめっき浴表層部の酸化を防止する効果が不十分で、３％を超えると、素地鋼板のＦｅ溶出が増加し、めっき層の溶接性及びリン酸塩処理性が低下するため、Ａｌ含量は１〜３％であることが好ましい。
【００１８】
上記Ｍｇの含量が１．５％未満では、耐食性の向上効果が不十分で、４．０％を超えると、後述するめっき浴の温度範囲で、めっき浴の酸化性及びドロス発生が増大してめっき浴の管理が困難であるため、Ｍｇの含量は１．５〜４．０％であることが好ましい。
【００１９】
上記アルミニウムとマグネシウムはともにめっき層の耐食性を向上させる元素であって、これらの元素の和が増加するほど、耐食性が向上する。しかし、めっき浴中のアルミニウムとマグネシウム重量％の和が２．５％未満では、耐食性の向上効果が不十分であり、７．０％を超えると、耐食性は向上するが、めっき層の硬度が上昇して加工クラック（Ｃｒａｃｋ）の発生が促進され、溶接性、塗装性が劣化したり、処理方法の改善が必要であるという短所があるため、２．５〜７．０％であることが好ましい。
【００２０】
本発明者らは、実験を通じて、上記Ａｌ及びＭｇの範囲において、Ｍｇ／Ａｌの濃度比率により決まるＡｌ／（Ａｌ＋Ｍｇ）の比率によって３つの形態のめっき組織が形成され、めっき層の耐食性が変化することを見出し、これらのうち３つの例を図１に模式化した。
【００２１】
上記本発明の組成範囲で生成可能な結晶組織は、Ｚｎ−Ａｌ−ＭｇＺｎ２の三元共晶組織を基地とし、Ｚｎ単相、ＭｇＺｎ２単相、Ｚｎ−ＭｇＺｎ２の二元共晶組織、Ｚｎ−Ａｌの二元共晶組織などが形成されることができる。このような合金めっき層の組織形態は、めっき浴の成分組成比率と冷却方法により異なり、組織形態によって耐食性に差が出る。
【００２２】
図１の（ａ）は、めっき浴の組成がＺｎ−２Ａｌ−２Ｍｇ、Ｍｇ＋Ａｌ＝４、Ａｌ／（Ｍｇ＋Ａｌ）＝０．５の場合であって、Ｚｎ−Ａｌ−ＭｇＺｎ２の三元共晶組織を基地とし、粗大なＺｎ単相組織が形成されることを示す。図１の（ｂ）は、Ｚｎ−３Ａｌ−２Ｍｇ、Ｍｇ＋Ａｌ＝５、Ａｌ／（Ｍｇ＋Ａｌ）＝０．６の場合であって、上記図１の（ａ）に比べて、アルミニウムが若干高くてＺｎ−Ａｌの二元共晶組織も形成されることを示す。一方、図１の（ｃ）は、Ｚｎ−２Ａｌ−３Ｍｇ、Ｍｇ＋Ａｌ＝５、Ａｌ／（Ｍｇ＋Ａｌ）＝０．４の場合であって、Ｚｎ単相組織が１０％未満観察され、めっき浴中のＭｇＺｎ２の一部がめっき層中に不可避的に含まれており、Ｚｎ−Ａｌ−ＭｇＺｎ２の三元共晶組織を基地組織とし、Ｚｎ−ＭｇＺｎ２の二元共晶組織で構成されている。上記図１の（ｃ）のめっき組織は、Ａｌ／（Ｍｇ＋Ａｌ）が０．３８〜０．４８のときに形成された。
【００２３】
図１の（ａ）のようにＺｎ初晶相が生成されたり、（ｂ）のようにＺｎ−Ａｌの二元共晶組織が形成される場合に比べて、Ａｌ／（Ｍｇ＋Ａｌ）が０．３８〜０．４８を満たす（ｃ）は、ＭｇＺｎ２が形成される場合の耐食性に優れ、めっき層中のＭｇがＺｎの緻密な腐食生成物であるシモンコライト（Ｓｉｍｏｎｋｏｌｌｅｉｔｅ、Ｚｎ５（ＯＨ）８Ｃｌ２）の形成を促進して耐食性を向上させる効果が得られる。
【００２４】
上記Ａｌ／（Ｍｇ＋Ａｌ）が０．３８未満では、めっき浴の酸化が酷くなり、めっき浴中にドロス形態のＭｇＺｎ２の金属間化合物粒子が浮遊し、めっき層欠陥が発生する恐れがあり、また、めっき層中には粗大なＭｇＺｎ２相が形成され、めっき表面が粗くなるという問題がある。また、Ａｌ／（Ｍｇ＋Ａｌ）が０．４８を超えると、図１の（ａ）及び（ｂ）から分かるように、めっき層にＺｎ単相が多量形成されて耐食性が低下する。
【００２５】
本発明の溶融亜鉛合金めっき浴にはＳｉ、Ｌｉ、Ｔｉ、Ｌａ、Ｃｅ、Ｂ及びＰからなる群より選択される１種または２種以上が０．１％以下含まれることが好ましい。上記成分を微量添加すると、めっき層の結晶組織を微細、かつ緻密にし表面粗さを減少させ、本発明で制限するＡｌ／（Ａｌ＋Ｍｇ）範囲で均一な表面粗さが得られるようになる。好ましい上記添加元素の組成範囲は０．００５〜０．１％であり、０．００５％未満では添加効果が得られず、０．１％を超えると、めっき浴に浮遊物が生成したり、それ以上の効果が得られないため、０．００５〜０．１％にすることが好ましい。
【００２６】
以下、本発明の溶融亜鉛合金めっき鋼板について詳しく説明する。
【００２７】
本発明の溶融亜鉛合金めっき鋼板は、素地鋼板及び溶融亜鉛合金めっき層を含み、上記溶融亜鉛合金めっき層の組成は重量％で、Ａｌ：１〜３％、Ｍｇ：１．５〜４．０％、残りはＺｎ及び不可避な不純物を含み、Ａｌ＋Ｍｇ：２．５〜７．０％を満たし、Ａｌ／（Ａｌ＋Ｍｇ）：０．３８〜０．４８を含むことが好ましい。
【００２８】
本発明の溶融亜鉛合金めっき鋼板において、溶融亜鉛合金めっき層の合金相はＺｎ−Ａｌ−ＭｇＺｎ２の三元共晶組織とＺｎ−ＭｇＺｎ２の二元共晶組織を主組織とし、Ｚｎ単相組織は１０％以下、残りはＭｇＺｎ２組織を含むことが好ましい。
【００２９】
腐食環境下において、亜鉛はジンサイト（Ｚｉｎｃｉｔｅ、ＺｎＯ）、ハイドロジンサイト（Ｈｙｄｒｏｚｉｎｃｉｔｅ、Ｚｎ５（ＣＯ３）２（ＯＨ）６）、シモンコライト（Ｓｉｍｏｎｋｏｌｌｅｉｔｅ、Ｚｎ５（ＯＨ）８Ｃｌ２）などの腐食生成物を形成し、中でも、シモンコライトは緻密な腐食生成物であって、腐食抑制効果に優れる。Ｚｎ−Ａｌ−Ｍｇ系合金めっき鋼板におけるめっき層中のＭｇは、シモンコライトの生成を促進してめっき層の耐食性を向上させるため、本発明ではＺｎ単相組織が１０％以下になるよう制御する。Ｚｎ単相組織が１０％を超えて形成されると、腐食環境下でシモンコライトの生成が低下し、耐食性が低下するという問題がある。
【００３０】
溶融めっき工程では、めっき後に調質圧延（ｓｋｉｎ  ｐａｓｓ）を行うことで、表面に適正な粗さを付与することが一般的である。鋼板の表面粗さは、プレス成形時の加工性向上及び塗装後の線形性に影響を及ぼす重要な因子であるため、管理が必要である。
【００３１】
そのために、適正な表面粗さを有するロールを用いて調質圧延することで、ロールの粗さを鋼板に転写し鋼板の表面に粗さを付与する。めっき層の表面が粗いと、調質圧延ロールの粗さが一定に鋼板に転写されにくくなり、調質圧延後の表面粗さも不均一となるという問題点がある。即ち、めっき層の表面が粗くないほど、調質圧延ロールの粗さが鋼板に均一に転写されやすいため、調質圧延前のめっき層の粗さＲａは可能な限り下げることが好ましい。従って、本発明では、溶融亜鉛合金めっき鋼板の表面粗さＲａを２μｍ以下に管理することが好ましい。
【００３２】
図２はＡｌ／（Ｍｇ＋Ａｌ）の変化によるめっき層の粗さを比較した結果であり、Ａｌ／（Ｍｇ＋Ａｌ）の値が０．３８未満では、めっき層の表面粗さが粗すぎることが分かり、めっき浴添加元素や冷却速度によっても表面粗さを調節することが困難となる。
【００３３】
本発明の溶融亜鉛合金めっき鋼板の表面には、リン（Ｐ）が０．０１〜５００ｍｇ／ｍ２の範囲で付着されていることが好ましい。上記リンは、後述する溶融亜鉛合金めっき鋼板の製造過程の冷却時にリン酸塩水溶液噴射を通じて付着されたものである。上記付着されるリンによって、後述する冷却時の冷却能の効果が向上する特徴はあるが、その含量が５００ｍｇ／ｍ２を超えると、表面欠陥を誘発する恐れがあるため、その上限を５００ｍｇ／ｍ２にすることが好ましい。
【００３４】
以下、溶融亜鉛合金めっき鋼板の製造方法について詳しく説明する。
【００３５】
本発明の溶融亜鉛合金めっき鋼板の製造方法は、上述した溶融亜鉛合金めっき浴を用意する段階と、上記溶融亜鉛合金めっき浴に素地鋼板を浸漬してめっきを行うことでめっき鋼板を製造する段階と、上記めっき鋼板をガスワイピング後に冷却する段階と、を含む。
【００３６】
上記溶融亜鉛合金めっき浴は４２０〜４５０℃の温度でめっきを行うことが好ましい。一般的に、溶融亜鉛めっき層は４２０℃内外で凝固反応が終了するが、本発明の溶融亜鉛合金めっき鋼板のめっき層は４００℃以下で凝固が開始し、３５０℃内外で凝固が終了するため、凝固温度区間が広いという特性があり、凝固区間での冷却速度は、めっき層の組織及び表面品質に影響を及ぼす。従って、本発明の溶融亜鉛合金めっき浴の温度は一般的なめっき浴温度より低い４２０〜４５０℃に設定することが好ましい。
【００３７】
上記めっき後のガスワイピング処理によりめっき付着量を調整する。上記ガスワイピング処理は、空気または窒素を用いて行うことが好ましく、中でも、窒素を用いることがより好ましい。その理由は、空気を用いると、めっき層の表面でマグネシウムが優先的に酸化し、めっき層に表面欠陥を発生させることがあるためである。上記ガスワイピングはめっき付着量を調整するためのもので、その方法は特に限定されない。
【００３８】
上記冷却は１０℃／ｓ以上の冷却速度で冷却することが好ましい。上記冷却はガスワイピング直後から凝固終了時点まで施し、空気を噴射して冷却することが好ましい。上記冷却速度が１０℃／ｓより遅いと、めっき層の結晶組織が粗大となり、Ｚｎ単相が形成されて耐食性と表面品質が低下するため、１０℃／ｓ以上の冷却速度で冷却することが好ましい。
【００３９】
このとき、噴射される空気の圧力は３００ｍｂａｒ以下にすることが好ましい。これは、液相と固相が共存する凝固過程でめっき層が損傷することを防止するためである。
【００４０】
一方、上記冷却時、空気とともにリン酸塩水溶液を噴射して冷却することがより好ましい。これは、リン酸塩水溶液を噴射することで、１２℃／ｓ以上に冷却速度を増大させ、美麗な表面外観のめっき層を確保することができるためである。リン酸塩水溶液により鋼板に付着されたリン酸塩成分が縮合反応し高分子化する反応が、吸熱反応であるため、冷却速度を増大させる。
【００４１】
このとき用いられるリン酸塩には、リン酸水素アンモニウム、リン酸カルシウムアンモニウム、リン酸ナトリウムアンモニウムなどがあり、水溶液中のリン酸塩濃度は０．０１〜５．０％範囲であることが好ましい。これは、上述したように、めっき層の表面に付着したリンの含量を０．０１〜５００ｍｇ／ｍ２の範囲に制御するためのものである。
【００４２】
空気とリン酸塩水溶液を噴射する方法としては２流体噴射ノズルを用い、上記リン酸塩水溶液の噴射圧力は０．３〜５．０ｋｇｆ／ｃｍ２、上記空気の噴射圧力は０．５〜７．０ｋｇｆ／ｃｍ２にすることが好ましい。上記噴射圧力が適正範囲未満では、溶液噴射が不十分であり、適正範囲を超えると、液滴の衝突圧が増加してめっき層に点状のフィッティング欠陥を誘発する。
【００４３】
一方、上記噴射されたリン酸塩水溶液は、その液滴が−１ｋＶ〜−４０ｋＶに帯電されたメッシュ形態の帯電電極を通過して静電的に帯電されることが好ましい。これは、均一、且つ微細な液滴を得るためであり、電圧が−１ｋＶ以下では、液滴の微粒化効果がなく、大きい液滴が残留してめっき層にフィッティングマークを発生させることがあり、付加電圧が−４０ｋＶ以上に高いと、帯電電極と鋼板との間に電気的スパークが発生することがあるため、−１ｋＶ〜−４０ｋＶに帯電させることが好ましい。
【００４４】
以下、本発明の実施例について詳しく説明する。下記実施例は、本発明への理解を助けるためのもので、下記実施例により本発明が限定されるものではない。
【００４５】
（実施例１）
鋼帯を連続めっきする溶融めっき設備において、厚さ０．８ｍｍの低炭素冷間圧延鋼板を素地鋼板とし、次のような条件で溶融亜鉛合金めっきを施した。このとき、ガスワイピングは窒素ガスを用い、めっき付着量が異なるめっき鋼板を製造し、塩水噴霧試験（ＫＳ−Ｃ−０２２３に準ずる塩水噴霧規格試験）によって、試片表面のさび発生面積が５％になるまでの経過時間を測定し、その結果を図３に示した。
【００４６】
−連続還元炉条件：鋼板最高温度７８０℃、露点温度−４０℃
−めっき浴組成：表１
−めっき浴温度及び浸漬時間：４４０℃、３秒
−めっき後の鋼板冷却速度：１０℃／ｓ（空気噴射）
【００４７】
【表１】
0005764672.tif 000002
【００４８】
図３に示したように、本発明のＡｌ及びＭｇの濃度条件を満たす発明例は、比較例に比べて優れた塩水噴霧耐食性を有することを確認することができる。
【００４９】
（実施例２）
一方、めっき浴の組成と、めっき組織の関係を通じて、溶融亜鉛合金めっき鋼板の耐食性を確認するため、実施例２を行った。
【００５０】
実施例２は、鋼帯を連続的にめっきする溶融めっき設備において、厚さ０．８ｍｍの低炭素冷間圧延鋼板を素地鋼板とし、次のような条件で溶融亜鉛合金めっきを施した。このとき、ガスワイピングは窒素ガスを用い、片面のめっき付着量が６０ｇ／ｍ２であるめっき鋼板を製造した。塩水噴霧試験（ＫＳ−Ｃ−０２２３に準ずる塩水噴霧規格試験）によって、試片表面のさび発生面積が５％になるまでの経過時間を測定し、その結果を表２に示した。
【００５１】
−連続還元炉条件：鋼板最高温度７８０℃、露点温度−４０℃
−めっき浴組成：表１
−めっき浴温度及び浸漬時間：４４０℃、３秒
−めっき後の鋼板冷却速度：１０℃／ｓ（空気噴射）
【００５２】
一方、めっき層の断面組織において、Ｚｎ単相が占める面積を表２に示し、他の金属相の場合は存在有無を○／×で表示した。
【００５３】
【表２−１】
0005764672.tif 000003
【表２−２】
0005764672.tif 000004
【００５４】
表２から、本発明のめっき浴組成を満たすめっき層は、主にＺｎ−ＭｇＺｎ２二元共晶組織とＺｎ−Ａｌ−ＭｇＺｎ２三元共晶組織で構成され、このとき、耐食性が向上することが分かる。
【００５５】
比較例はＺｎ単相組織が１０％を超える場合で、耐食性が劣ることが分かる。但し、比較例２−７の場合、Ａｌ濃度及びＭｇ濃度が２．３％、５％のときも満足な耐食性が得られたが、Ａｌ／（Ｍｇ濃度＋Ａｌ濃度）の比率が本発明で提案する０．３８未満になると、めっき層内に粗大なＭｇＺｎ２単相が存在することにより、表面粗さが粗くなるという問題があり、比較例として分類した。
【００５６】
特に、添加剤を使用した発明例２−６〜２−９の場合、添加剤を使用しない発明例に比べて、Ｚｎ−ＭｇＺｎ２の２元共晶組織がさらに微細化し、耐食性の向上効果が増大することが分かる。
【００５７】
（実施例３）
実施例３は上述した実施例２と異なり、厚さ２．６ｍｍの低炭素熱間圧延鋼板を素地鋼板として実験を行った。めっき浴組成を除いた工程条件は上記実施例２と同様で、実施例３では片面のめっき付着量が９０ｇ／ｍ２であるめっき鋼板を製造した。
【００５８】
一方、めっき層を構成する結晶組織と塩水噴霧試験を通じて、試片表面のさび発生面積が５％になるまでの経過時間を測定し、表３に示した。
【００５９】
【表３】
0005764672.tif 000005
【００６０】
表３の結果から分かるように、低炭素熱間圧延鋼板を用いた表３の結果は、冷間圧延鋼板を用いた表２の結果と同様に、本発明のめっき浴組成を満たす場合に優れた耐食特性を有することを確認することができた。
【００６１】
（実施例４）
実施例４はめっき後の冷却速度が及ぼす影響について調べるために実施した。実施例４は鋼帯を連続的にめっきする溶融めっき設備において、厚さ２．６ｍｍの低炭素熱間圧延鋼帯を酸洗いなどの方法でスケールを除去してから、めっき浴組成が一定の、次のような条件でめっきを行った。片面のめっき付着量を６０ｇ／ｍ２に調整し、及び、めっき層の凝固区間で空気噴射式冷却のみを用いるか、空気噴射式冷却チャンバと静電帯電型リン酸塩水溶液噴射を併用するかによって、鋼板の冷却速度を１〜１５℃／ｓ範囲に変化させた。めっき鋼板の表面品質と塩水噴霧試験（ＫＳ−Ｃ−０２２３に準ずる塩水噴霧規格試験）によって、試片表面のさび発生面積が５％になるまでの経過時間とを測定し、その結果を表４に示した。
【００６２】
−連続還元炉条件：鋼板最高温度５５０℃、露点−４０℃
−めっき浴組成／温度／浸漬時間：Ａｌ２．５％、Ｍｇ３．５％／４５０℃／３秒
−リン酸塩水溶液噴射条件：リン酸塩水溶液噴射圧力２．０ｋｇｆ／ｃｍ２、空気噴射圧力３．０ｋｇｆ／ｃｍ２、印加高電圧の強さ：−２０ｋＶ
【００６３】
【表４】
0005764672.tif 000006
【００６４】
表４から分かるように、本特許の範囲より遅い、冷却速度が１０℃／ｓ未満の場合は、耐食性が減少する傾向を示し、１０℃／ｓ以上の冷却速度で耐食性が向上する。従って、本発明では、冷却速度が１０℃／ｓ以上であることが好ましい。
【００６５】
（実施例５）
実施例５は、リン酸塩水溶液噴射を用いた冷却時の好ましい条件を確認するために実施した。実施例５は、厚さ０．８ｍｍの低炭素冷間圧延鋼帯を、次のような条件で、ガスワイピングにより片面のめっき付着量が６０ｇ／ｍ２であるめっき鋼板を製造し、めっき鋼板の表面外観及びめっき層の黒変性を評価し、表５にその結果を示した。
【００６６】
−連続還元炉条件：鋼板最高温度７８０℃、露点−４０℃
−めっき浴組成：Ａｌ２％、Ｍｇ３％
−めっき浴温度及び浸漬時間：４４０℃、３秒
−溶液噴射及び高電圧条件：表５参照
【００６７】
表面外観は目視で表面を観察し、外観上、めっき層の流れ模様や縞模様のない均一な場合を○、微細に観察される場合を△、明らかな場合を×と表示した。また、黒変性は、めっき層を製造した直後、及び製造後３ヶ月が経過した後のめっき層の白色度を測定し、その差が２未満の場合を○、２〜５の範囲の場合を△、５超過の場合を×と表示した。
【００６８】
【表５】
0005764672.tif 000007
【００６９】
表５に示されたように、本発明で提案したリン酸塩濃度、印加高電圧の強さ及び溶液噴射条件を満たす発明例の全てで、表面が美麗な表面外観が得られたが、本発明で提案した範囲から外れた比較例では、流れ模様などが観察され、めっき層の表面外観が不良で、耐黒変性も劣ることが分かる。
【図１】
0005764672.tif 000008
【図２】
0005764672.tif 000009
【図３】
0005764672.tif 000010